REVENDICATIONS 1. Composé d'insertion du lithium répondant à la formule (I) suivante : LiaMRMl"M2 WM3XM4YM5 ZBy ( X04 ~ZE) (I) - M est un élément à l'état d'oxydation +2, choisi parmi V2+,Mn2+,Fe2+, Co2+ et Ni2+ ; - Ml est un élément à l'état d'oxydation +1, choisi parmi Na+ et K+ ; - M2 est un élément à l'état d'oxydation +2, choisi parmi Mg2+ Zn2+, Cu2+, Ti2+ et Ca 2+ ; - M3 est un élément à l'état d'oxydation +3, choisi parmi Al3+, Ti3+, Cr3+, Fe3+, Mn3+, Ga3+ et V3+ ; - M4 est un élément à l'état d'oxydation +4, choisi parmi Ti4+, Ge4+, Sn4+, V4+ et Zr4+ ; - M5 est un élément à l'état d'oxydation +5, choisi parmi V5+, Nb5+, et Ta5+ ; - X est un élément à l'état d'oxydation m, où m est un nombre entier, par exemple de 2 à 6, résidant exclusivement en site tétraédrique et coordonné par l'oxygène ou un halogène, qui est choisi parmi B3+, A13+, V5+, Si'\ P5+, S6+, Ge4+ et leurs mélanges ; Z est un halogène choisi parmi F, Cl, Br et I ; les coefficients a, ss, v, w, x, y, z, y et e sont tous positifs et satisfont aux relations suivantes : 0 # [alpha]# 2 (1) ; - 1 # ss 0 2. Composé selon la revendication 1, dans lequel M est Fe2+, X est P, et v, w, x, y, z et # sont égaux à 0 et qui répond à la formule (II) suivante : Li[alpha]FessB[gamma]PO4 (II) 3. Composé selon la revendication 1, dans lequel M est Mn2+, X est P, et v, w, x, y, z et # sont égaux à 0 et qui répond à la formule (III) suivante : Li[alpha]MnssB[gamma]PO4 (III) 4. Composé selon la revendication 2, dans lequel a = 1 et qui répond à la formule (IV) suivante : LiFessB[gamma]PO4 (IV) avec [gamma]/ss # 0,1. 5. Composé selon la revendication 3, dans lequel a = 1 et qui répond à la formule (V) suivante : LimnssB[gamma]PO4 (V) avec [gamma]/ss # 0,1. 6. Composé selon la revendication 4, qui est le LiFeo, 9sBo, 033P04 - 7. Composé selon la revendication 4, qui est le Li3Fei,93Bo,o7(P04)3. 8. Composé selon la revendication 5, qui est le LiMno,9sBo,033P04. 9. Procédé de préparation d'un composé d'insertion du lithium selon l'une quelconque des revendications 1 à 8, dans lequel on fait réagir les éléments nécessaires à la formation d'un composé de structure olivine ou Nasicon avec au moins un composé du bore de formule BXO4-#Z# (VI) , où X, Z et # ont la signification déjà donnée dans la revendication 1, pour donner le composé d'insertion du lithium de formule (I) . 10. Procédé selon la revendication 9, dans lequel ledit composé du bore est choisi parmi BP04, BV04, BAs04, le verre 2B203-3Si02 et leurs mélanges. 11. Procédé selon l'une quelconque des revendications 9 et 10, qui est un procédé par voie humide, dans lequel les éléments nécessaires à la formation du composé de structure Nasicon ou olivine et le composé du bore sont sous forme de poudres et qui comprend une étape de traitement thermique. 12. Procédé selon l'une quelconque des revendications 9 et 10, qui est un procédé par voie humide, dans lequel les éléments nécessaires à la formation du composé de structure Nasicon ou olivine et le composé du bore sont ajoutés à un solvant et qui comprend une étape de cristallisation. 13. Matériau actif d'électrode contenant un ou plusieurs composés selon l'une quelconque des revendications 1 à 8, éventuellement associé(s) à un ou plusieurs autres composés actifs, tels que LiCo02, LiNi02, les oxydes de manganèse, en particulier, de structure spinelle Lil+xMn2-XO4 (avec 0 14. Electrode positive comprenant le matériau actif selon la revendication 13. 15. Accumulateur comprenant l'électrode selon la revendication 14. 16. Dispositif électrochrome comprenant le composé selon l'une quelconque des revendications 1 à 8.